СФЕРИЧЕСКИЙ КЕРАМИЧЕСКИЙ РАСКЛИНИВАЮЩИЙ НАПОЛНИТЕЛЬ ДЛЯ ГИДРАВЛИЧЕСКОГО РАЗРЫВА НЕФТЯНЫХ ИЛИ ГАЗОВЫХ СКВАЖИН И СПОСОБ ФОРМИРОВАНИЯ УГЛУБЛЕНИЙ НА ПОВЕРХНОСТИ СФЕРИЧЕСКИХ КЕРАМИЧЕСКИХ РАСКЛИНИВАЮЩИХ НАПОЛНИТЕЛЕЙ

1. Сферический керамический расклинивающий наполнитель, предназначенный для использования при гидравлическом разрыве нефтяных или газовых скважин, отличающийся наличием углублений на его поверхности.
2. Расклинивающий наполнитель по п.1, отличающийся тем, что упомянутый наполнитель получают из боксита, глины или их смесей.
2
3
3
2
2
3. Расклинивающий наполнитель по п.2, отличающийся тем, что упомянутый наполнитель получают из бокситового материала, включающего от 50,0 до 85% мас. AlO в расчете на кальцинированный боксит, от 8,0 до 15% мас. FeO в расчете на кальцинированный боксит, от 5 до 15% мас. SiO в расчете на кальцинированный боксит и от 1,0 до 2,0% мас. TiO в расчете на кальцинированный боксит.
4. Способ формирования углублений на поверхности сферического керамического расклинивающего наполнителя, отличающийся тем, что данный способ включает стадии сушки, измельчения и гранулирования сырья с последующей стадией спекания гранулированного материала, причем упомянутый способ не включает стадии кальцинирования до упомянутой стадии гранулирования.
5. Способ по п.4, отличающийся тем, что сырье выбирают из боксита, глины или их смесей.
6. Способ по п.4 или 5, отличающийся тем, что стадию сушки осуществляют при максимальной температуре, составляющей от 95 до 115°С.
7. Способ по п.4 или 5, отличающийся тем, что стадию спекания осуществляют при температуре, составляющей от 1000°С до 1200°С.
8. Способ по п.6, отличающийся тем, что стадию спекания осуществляют при температуре, составляющей от 1000°С до 1200°С.
2
3
2
3
2
2
9. Способ по п.4 или 5, отличающийся тем, что сырье представляет собой бокситовый материал, включающий от 50,0 до 85% мас. AlO в расчете на кальцинированный боксит, от 8,0 до 15% мас. FeO в расчете на кальцинированный боксит, от 5 до 15% мас. SiO в расчете на кальцинированный боксит и от 1,0 до 2,0% мас. TiO в расчете на кальцинированный боксит.
2
3
2
3
2
2
10. Способ по п.6, отличающийся тем, что сырье представляет собой бокситовый материал, включающий от 50,0 до 85% мас. AlO в расчете на кальцинированный боксит, от 8,0 до 15% мас. FeO в расчете на кальцинированный боксит, от 5 до 15% мас. SiO в расчете на кальцинированный боксит и от 1,0 до 2,0% мас. TiO в расчете на кальцинированный боксит.
2
3
2
3
2
2
11. Способ по п.7, отличающийся тем, что сырье представляет собой бокситовый материал, включающий от 50,0 до 85% мас. AlO в расчете на кальцинированный боксит, от 8,0 до 15% мас. FeO в расчете на кальцинированный боксит, от 5 до 15% мас. SiO в расчете на кальцинированный боксит и от 1,0 до 2,0% мас. TiO в расчете на кальцинированный боксит.
2
3
2
3
2
2
12. Способ по п.8, отличающийся тем, что сырье представляет собой бокситовый материал, включающий от 50,0 до 85% мас. AlO в расчете на кальцинированный боксит, от 8,0 до 15% мас. FeO в расчете на кальцинированный боксит, от 5 до 15% мас. SiO в расчете на кальцинированный боксит и от 1,0 до 2,0% мас. TiO в расчете на кальцинированный боксит.
13. Способ гидравлического разрыва нефтяных или газовых скважин, отличающийся тем, что в качестве расклинивающего наполнителя для гидравлического разрыва используют расклинивающий наполнитель, описанный в любом из пп.1-3.